REVENDICATIONS 1 - Ciment complémenté pour l'obtention d'un mortier ou d'un béton auto-lissant, auto-nivellant et sans retrait, comprenant principalement un liant hydraulique, artificiel ou non, mélangé avec des additifs, caractérisé en ce qu'il comporte au moins une combinaison d'un agent fluidifiant entrant à raison d'un dosage compris entre 0,5 et 4 % du poids du ciment artificiel et d'un agent expansif entrant à raison d'un dosage compris entre 0,000001 et 0,00099 % du poids dudit liant hydraulique. 2 - Ciment complémenté selon la revendication 1 caractérisé en ce que l'agent fluidifiant comprend au moins une des matières actives suivantes, à savoir un complexe mélamine sulfoné-formaldéhyde, lignosulfonate de sodium, saccharate, gluconate de sodium acides sulfoniques, complexe naphtalène sulfoné formaldéhyde, lignosulfonate de calcium, carbohydrates, acides aminés, acides polyhydroxycarboxyliques. 3 - Ciment complémenté selon l'une quelconque des revendications 1 ou 2 caractérisé en ce que l'agent gonflant comprend au moins une des matières actives suivantes, à savoir sulfate de calcium, poudre d'aluminium, carbure de calcium, chaux vive, eau oxygénée, fer en poudre, hypochlorite de calcium, magnésie, résine vinylique, alumine. 4 - Ciment complémenté selon l'une quelconque des revendications précédentes, caractérisé en ce qu'il comprend au moins un adjuvant complémentaire choisi parmi les adjuvants suivants, à savoir un agent retardateur de gélification, un agent stabilisateur, un agent colloïde, un agent rétenteur d'eau. 5 - Mortier ou béton prêt à l'emploi, auto-lissant, auto-nivelant et sans retrait, caractérisé en ce qu'il est obtenu par malaxage d'un ciment complémenté selon l'une quelconque des revendications 1 à 4 avec de l'eau et une charge comportant au moins des granulats sélectionnés. 6 - Mortier ou béton selon la revendication 5 caractérisé en ce que les granulats sélectionnés ont une granulométrie comprise entre 0 et 4 millimètres de diamètre. 7 - Mortier ou béton selon l'une quelconque des revendications 5 ou 6 caractérisé en ce que la répartition granulométrique des matériaux formant 100 % en poids des granulats s'établit suivant la courbe - 0,08 mm à 0,315 mm = 3,5 % - 0,315 mm à 0,630 z = 6,5 % - 0,630 mm à 0,8 mm = 11 % - 0,8 mm à 1 mm = 7,5 % - 1 mm à 2 mm = 10 % - 2 mm à 2,5 mm = 13 % - 2,5 mm à 3,15 mm = 25 % - 3,15 mm à 4 mm = 23,5 % 8 - Mortier ou béton spécifique selon la revendication 7 caractérisé en ce que, pour 1 mètre cube dudit mortier ou béton - le ciment artificiel, un Portland de classe 55 entre pour 320 kilos, - la charge formée d'une part de matériaux sphéroïdaux du type cendres volantes et d'autre part de sable siliceux dont la granulométrie suit la courbe selon la revendication 7, entre respectivement pour 320 kilos et 1488 kilos, - l'agent fluidifiant, une mélamine sulfonée formaldéhyde entre pour 10 kilos, - l'agent expansif, une poudre d'aluminium micronisé, entre pour 32 grammes, - l'eau entre pour 200 kilos. 9 - Système de production d'un mortier ou d'un béton selon l'une quelconque des revendications 5 à 8 caractérisé en ce que qu'il comprend un dispositif malaxeur (1) mobile, par exemple, agencé sous la forme d'une remorque, comportant d'une part une cuve de malaxage (4) des ingrédients du mortier ou béton, équipée de moyens d'alimentation en eau (5), en liant et en complément (6), et d'une double vis de malaxage (7) horizontale à révolution inversée montée sur un axe unique tournant préférentiellement à 80 tours/minute, et d'autre part un orifice de sortie vers une pompe et un flexible (10) de transport du mortier ou béton. 10 - Système de production d'un mortier ou d'un béton selon la revendication 9 caractérisé en ce que, d'une part la cuve de malaxage (1) comporte des moyens (6) de déversement manuel du ciment, des additifs et de la charge, et d'autre part on prévoit une trémie de pompage (8) intermédiaire entre la cuve de malaxage (4), par exemple, par basculement de cette dernière. 11 - Système de production d'un mortier ou d'un béton selon la revendication 9 caractérisé en ce que, d'une part, la cuve de malaxage (4) sert directement de trémie de pompage, et d'autre part, on prévoit un moyen de stockage mobile (11) du ciment, des additifs et des granulats du type camion-silo, pour l'alimentation en continu du dispositif malaxeur (1) avec ledit ciment, lesdits additifs, et lesdits agrégats.